(57)【要約】      （修正有）【課題】本発明は、金属的外観を有するインクジェット記録材料、特にラベル、写真、ポスター、または包装材料としての、金属的外観を有するインクジェット記録材料の使用、および金属的外観を有するインクジェット記録材料を製造する方法を提供する。【解決手段】本発明は、少なくとも、正面および正面の反対側の背面を有するシート状基材１、接着剤２により基材１の正面に付与された金属層３、および金属層３の上に塗布されたインク吸収層４を含む、金属的外観を有するインクジェット記録材料１０に関する。本発明はさらに、特にラベル、写真、ポスター、または包装材料としての、金属的外観を有するインクジェット記録材料の使用、金属的外観を有するインクジェット記録材料を製造する方法に関する。【選択図】図１
2019107883.tif 000002
【特許請求の範囲】
【請求項１】
少なくとも、
正面および正面の反対側の背面を有するシート状基材（１）、
金属層（３）、および
金属層（３）の上に塗布されたインク吸収層（４）
を含む、金属的外観を有するインクジェット記録材料（１０）であって、
インク吸収層（４）がバインダーおよび顔料を含み、顔料が、ＤＩＮ６６１３５に記載のガス吸着を用いて測定して１μｍ未満の孔径を有する、インクジェット記録材料（１０）。
【請求項２】
インク吸収層（４）がホウ酸またはボレートを含む、請求項１に記載のインクジェット記録材料。
【請求項３】
インク吸収層（４）が、ポリビニルアルコール、ポリビニルアルコールの共重合体、エチレン−酢酸ビニル共重合体、デンプン、スチレン−ブタジエンラテックス、およびスチレン−アクリレートラテックスからなる群から選択されるバインダーを含む、請求項１または２のいずれか１項に記載のインクジェット記録材料。
【請求項４】
インク吸収層（４）中のバインダーがポリビニルアルコールである、請求項１から３までのいずれか１項に記載のインクジェット記録材料。
【請求項５】
ポリビニルアルコールが、５０ｍｏｌ％超、好ましくは７５ｍｏｌ％超、より好ましくは９０ｍｏｌ％超の加水分解度を有する、請求項４に記載のインクジェット記録材料。
【請求項６】
ポリビニルアルコールが、少なくとも５００、好ましくは少なくとも８００、より好ましくは少なくとも１０００の重合度を有する、請求項４または５のいずれか１項に記載のインクジェット記録材料。
【請求項７】
インク吸収層（４）が、バインダーとして使用されるポリビニルアルコールに対して０．００１〜０．１のホウ酸またはボレートの質量比率を有する、請求項４から６までのいずれか１項に記載のインクジェット記録材料。
【請求項８】
接着剤（２）がシート状基材（１）と金属層（３）との間に配置され、接着剤（２）が好ましくはポリウレタン接着剤である、請求項１から７までのいずれか１項に記載のインクジェット記録材料。
【請求項９】
インク吸収層（４）が、１０〜３５ｇ／ｍ2の範囲、好ましくは１２〜２５ｇ／ｍ2の範囲、最も好ましくは１５〜２５ｇ／ｍ2の範囲の乾燥質量を有する、請求項１から８までのいずれか１項に記載のインクジェット記録材料。
【請求項１０】
インク吸収層（４）が、透明であるか、または８０％以下、好ましくは５０％以下、より好ましくは３０％以下のＩＳＯ２４７１の不透明度を有する、請求項１から９までのいずれか１項に記載のインクジェット記録材料。
【請求項１１】
シート状基材（１）が背面上に接着層を有する、請求項１から１０までのいずれか１項に記載のインクジェット記録材料。
【請求項１２】
金属層（３）が、アルミニウム層、銅層、金層、または金属層、好ましくはアルミニウム層である、請求項１から１１までのいずれか１項に記載のインクジェット記録材料。
【請求項１３】
シート状基材（１）がコート紙または非コート紙であり、接着剤（２）がポリウレタン接着剤であり、金属層（３）が１５〜３０μｍの厚さを有するアルミニウム層であり、インク吸収層（４）が１０〜３５ｇ／ｍ2の範囲の乾燥質量を有し、インク吸収層（４）中のバインダーがポリビニルアルコールであり、ポリビニルアルコールが５０ｍｏｌ％超の加水分解度および少なくとも５００の重合度を有し、インク吸収層（４）が、バインダーとして使用されるポリビニルアルコールに対して０．００１〜０．１のホウ酸またはボレートの質量比率を有し、インク吸収層（４）が透明であるかまたは８０％以下のＩＳＯ２４７１の不透明度を有する、請求項１に記載のインクジェット記録材料。
【請求項１４】
インクジェットプリンタで、好ましくはラベル、写真、ポスター、書籍、フォトブック、展示物、競技札もしくは収集札、入場券、身分証明書、タグ、または包装材料を印刷するための、本発明のインクジェット記録材料の使用。
【請求項１５】
インクジェット記録材料を製造する、好ましくは本発明のインクジェット記録材料を製造する方法であって、以下のステップ：
Ａ）
正面および正面の反対側の背面を有するシート状基材（１）を製造または用意するステップ、
金属層（３）、剥離層、およびキャリア層から構成される多層複合体を製造または用意するステップ、
製造もしくは用意されたシート状基材（１）の正面、および／または多層複合体の金属層（３）を接着剤（２）で被覆するステップ、
接着剤（２）がシート状基材（１）の正面と金属層（３）との間に配置されるように、接着剤（２）で被覆されていてもよい製造または用意されたシート状基材（１）上に、接着剤（２）で被覆されていてもよい多層複合体を積層するステップ、
接着層（２）にするために、接着剤（２）を部分的または完全に乾燥または硬化するステップ、
キャリア層および剥離層を除去するステップ、
金属層（３）をコロナ処理するステップ、
インク吸収層（４）を製造するための被覆組成物を製造または用意するステップ、
製造または用意された被覆組成物を金属層（３）に塗布するステップ、
インク吸収層（４）を形成するために、塗布された被覆組成物を乾燥するステップ
あるいは、
Ｂ）
正面および正面の反対側の背面を有するシート状基材（１）を製造または用意するステップ、
製造もしくは用意されたシート状基材（１）の正面を物理気相成長により金属層（３）で被覆するステップ、
インク吸収層（４）を製造するための被覆組成物を製造または用意するステップ、
製造または用意された被覆組成物を金属層（３）に塗布するステップ、
インク吸収層（４）を形成するために、塗布された被覆組成物を乾燥するステップ
を含む方法。
【発明の詳細な説明】
【技術分野】
【０００１】
本発明は、金属的外観を有するインクジェット記録材料、特にラベル、写真、ポスター、または包装材料としての、金属的外観を有するインクジェット記録材料の使用、および金属的外観を有するインクジェット記録材料を製造する方法に関する。
【背景技術】
【０００２】
インクジェットプリンタは、産業部門および事務部門ばかりでなく家庭部門でも、紙、薄膜、材料を印刷するために、数十年間、非常に幅広く使用されている。インクジェットプリンタは、非常に良好な印刷結果で注目に値し、文書および単純な画像のカラー印刷および白黒印刷だけではなく、写真および複雑で精巧なパターンのカラー印刷も可能にする。
インクジェットプリンタでは、インクの小滴がノズルから印刷される媒体上に噴霧されてされ、インク滴は、例えば圧電素子により、または発熱体を用いて製造される。インクジェット印刷に使用されるインク組成物は水性インク、油性インク、またはソリッドインク（溶融型インク）であり得る。しかしながら、製造および取り扱いにおいて、またそのにおいおよび安全性に関して利点を有するため、水性インクが好ましく、慣例上使用されている。
【０００３】
非常に良好な印刷画像を得るためには、インクジェットプリンタにおける関連因子は、プリンタの質だけでなく、印刷媒体の質でもある。特に重要なことは、入ってくるインクが、シートの表面で動くことなく、または媒体中に過度に深く浸透することなく、媒体によりよく吸収されることである。このことは特に、良好な印刷画像を得るために、印刷画像の高解像度、すなわち多数の１インチ当たりのドット数（ＤＰＩ）を達成すべきである、精密な図または写真の印刷において適切である。
さらに、印刷される媒体の表面は、例えば画像が光沢のあるまたは光沢のない外見を備えるような、特別な仕上げをされていてもよい。特別な用途のために、新たな表面効果を有する、インクジェットプリンタで印刷可能な新たな紙が定期的に模索されている。
【発明の概要】
【発明が解決しようとする課題】
【０００４】
本目的は、少なくとも、
正面および正面の反対側の背面を有するシート状基材（１）、
金属層（３）、および
金属層（３）の上に塗布されたインク吸収層（４）
を含む、金属的外観を有するインクジェット記録材料によって、本発明に従って達成される。
本発明のインクジェット記録材料は、インクジェット印刷材料に金属的外観をもたらすことを初めて可能にする。本発明のインクジェット記録シートは、特に、本発明のインクジェット記録材料の金属的外観が特定の効果を引き起こす、ラベル、写真、またはポスターの印刷に適している。
金属層（３）は、接着剤（２）を使用して基材（１）の正面に付与してもよく、または金属の蒸着により基材（１）の正面に付与してもよい。
金属層が、接着剤（２）を使用して基材（１）の正面に付与されている場合、接着剤（２）は、シート状基材（１）と金属層（３）との間に配置されており、金属層（３）をシート状基材（１）に付着させる。接着剤（２）は、好ましくはポリウレタン接着剤である。
シート状基材（１）が、コート紙または非コート紙であるインクジェット記録材料の構成が好ましい。使用する紙は、任意の従来の印刷用紙、原紙、包装用紙、ラベル用紙、クラフト紙、または他の特別な紙であってもよい。
インクジェット記録材料の好ましさのより低い構成では、シート状基材は薄膜である。しかしながら、コート紙または非コート紙の使用が、本発明においては好ましい。
【０００５】
接着剤（２）がポリウレタン接着剤であるインクジェット記録材料が、本発明においては好ましい。社内研究により、ポリウレタン接着剤が、金属層（３）をシート状基材に接合するための最良の特性を有することが示されている。ここで、接着剤がシート状基材上および金属層（３）上の両方で良好な接着特性を有し、保管後でも金属層（３）との反応がないか、または接着剤（２）もしくは接着層（２）の個々の構成成分の他の層への拡散がないことが特に重要である。特にアルミニウム層が金属層（３）として使用されるときには、ポリウレタン接着剤を使用することが特に好ましい。
【０００６】
金属層と基材との間に接着層を使用する場合の利点は、このことにより、十分な表面平滑性を有さないおよび／または金属の蒸着に存在する条件に関して十分な安定性を有さない基材の使用も可能になる点である。したがって、例えばシート状基材として紙を使用することが始めて可能となる。ここでの接着層の使用は、基材における凹凸を接着層により埋め合わせることができるという利点を有する。
しかしながら、金属の蒸着は、追加の接着層を不要にできるという利点を有する。これにより、厚さのより薄いインクジェット記録材料を製造することも可能になる。
本発明のインクジェット記録シートの好ましい構成では、接着層（２）は０．１〜２０μｍの厚さ、好ましくは１〜１０μｍの厚さ、最も好ましくは２〜５μｍの厚さを有する。例えば、約３ｇの接着剤が基材１平方メートル毎に付与される。
金属層（３）がアルミニウム層、銅層、金層、銀層、または金属合金層である、本発明のインクジェット記録材料が好ましく、金属層（３）は好ましくはアルミニウム層である。金属合金層に使用できる金属合金の例は、銅スズ合金（ＣｕＳｎ）のような青銅である。
【０００７】
好ましくはアルミニウム層である金属層（３）が、１〜１００ｎｍの厚さ、好ましくは１０〜７５ｎｍの厚さ、最も好ましくは１５〜３０ｎｍの厚さを有する、本発明のインクジェット記録材料も好ましい。
好ましくはアルミニウム層である金属層（３）が、０．０５〜０．１５ｇ／ｍ2、好ましくは０．０６〜０．１３ｇ／ｍ2、より好ましくは０．０８〜０．１０ｇ／ｍ2の被覆質量を有する、本発明のインクジェット記録材料も好ましい。
本発明においては、インク吸収層（４）が顔料を含み、マイクロポーラスまたはナノポーラスなインク吸収層である、インクジェット記録材料も好ましい。
【０００８】
本発明の文脈では、「マイクロポーラスなインク吸収層」は被覆物であり、その組成物は微細な顔料粒子を含み、これらは、ＤＩＮ６６１３５に記載のガス吸着を用いて測定して１μｍ未満および０．３μｍ超の孔径を有する。
本発明の文脈では、「ナノポーラスなインク吸収層」は被覆物であり、その組成物は微細な顔料粒子を含み、これらは、ＤＩＮ６６１３５に記載のガス吸着を用いて測定して３００ｎｍ未満の孔径を有する。
顔料が、ＤＩＮ６６１３５に記載のガス吸着を用いて測定して１μｍ未満、好ましくは７５０ｎｍ未満、より好ましくは５００ｎｍ未満の孔径を有する場合が、本発明においては好ましい。
顔料が、ＤＩＮ６６１３５に記載のガス吸着を用いて測定して１５ｎｍ超、好ましくは５０ｎｍ超、より好ましくは１００ｎｍ超の孔径を有する場合が、本発明においては好ましい。
顔料が、ＤＩＮ６６１３５に記載のガス吸着を用いて測定して１５ｎｍ〜１０００ｎｍ、好ましくは５０ｎｍ〜７５０ｎｍ、より好ましくは１００ｎｍ〜５００ｎｍの範囲の孔径を有する場合が、本発明においては好ましい。
インク吸収層（４）が、１０〜３５ｇ／ｍ2の範囲、好ましくは１２〜２５ｇ／ｍ2の範囲、最も好ましくは１５〜２５ｇ／ｍ2の範囲の乾燥質量を有する、本発明のインクジェット記録材料も好ましい。
【０００９】
乾燥質量が１０ｇ／ｍ2未満のとき、得られたインク吸収層（４）は、フルカラー印刷用のインクを完全には吸収できない。インク吸収層（４）の乾燥質量が３５ｇ／ｍ2超の場合、得られたインクジェット記録材料は必要以上に厚くなる可能性があり、インク吸収層（４）が、乾燥中または使用中にひびを形成する傾向を有する可能性がある。
インク吸収層（４）が、透明であるか、または８０％以下、好ましくは５０％以下、より好ましくは３０％以下のＩＳＯ２４７１の不透明度を有する、本発明のインクジェット記録材料も好ましい。
インク吸収層（４）の不透明度は、分離した層の分析によりＩＳＯ２４７１に従って決定する。本目的のため、例えば、同じ組成物および厚さを有するインク吸収層（４）を、完全に透明なキャリア（例えば石英ガラス）上に載せ、分析することができる。
【００１０】
インク吸収層（４）が、シリカ、酸化アルミニウム、および／または水酸化酸化アルミニウムを含む、本発明のインクジェット記録材料も好ましい。インク吸収層（４）が、シリカまたはベーマイト（ＡｌＯ（ＯＨ）またはγ−ＡｌＯＯＨ）を含む、本発明のインクジェット記録材料が、ここでは好ましい。
インク吸収層（４）がホウ酸またはボレートを含むインクジェット記録材料が、本発明においてはさらに好ましい。
インク吸収層（４）が、バインダーとして好ましく使用されるポリビニルアルコールに対して０．００１〜０．１、好ましくは０．０１〜０．０５のホウ酸またはボレートの質量比率を有するインクジェット記録材料が、本発明においては特に好ましい。
本発明において好ましく使用されるインク吸収層（４）は、例えばＤＥ６９４０２１２１Ｔ２に記載されている。そこで実施例１および２に記載されたインク吸収層（４）が、本発明においては特に好ましい。
【００１１】
インク吸収層（４）が、ポリビニルアルコール、ポリビニルアルコールの共重合体、エチレン−酢酸ビニル共重合体、デンプン、スチレン−ブタジエンラテックス、スチレン−アクリレートラテックスからなる群から選択されるバインダーを含む、本発明のインクジェット記録材料が、さらに好ましい。
社内研究により、ポリビニルアルコールをバインダーとして使用したとき、本発明のインクジェット記録シートが特に良好な特性を有することが示されている。
【００１２】
インク吸収層（４）が、バインダーとしてポリビニルアルコール、またはバインダーとして、好ましくは、ａ）５０ｍｏｌ％超、好ましくは７５ｍｏｌ％超、より好ましくは９０ｍｏｌ％超の加水分解度、および／もしくはｂ）少なくとも５００、好ましくは少なくとも８００、より好ましくは少なくとも１０００の重合度を有するポリビニルアルコールを含む、本発明のインクジェット記録材料がここでは好ましい。
社内研究により、バインダーとして使用されるポリビニルアルコールが、ここで詳述される特性を有するとき、本発明のインクジェット記録シートが特に良好な特性を有することがさらに示されている。
重合度は、溶媒／溶離液としてテトラヒドロフラン（ＴＨＦ）、標準としてポリビニルアルコール、およびＲＩ検出器を使用する、ゲル浸透クロマトグラフィー（ＧＰＣ）を用いて決定できる。示差屈折率検出器（ＲＩ＝屈折率検出器）は、試料の屈折率と純粋なＴＨＦ溶媒の屈指津率の差を測定する。
シート状基材（１）が背面上の接着層（５）により裏当てされたインクジェット記録材料が、本発明においてはさらに好ましい。接着層の裏当て（５）により、使用者が粘着ラベルとしてインクジェット記録材料を使用することが可能になる。例えば、製品識別のために、印刷したインクジェット記録材料を使用することができる。接着層の裏当て（５）は、使用されるまで分離剥離紙（６）により被覆されていてもよい。「分離紙」という用語は、剥離紙の同義語としての使用を見つけることもできる。好ましい構成では、裏付け接着層（５）は、ポリアクリル樹脂接着剤またはホットメルト接着剤である。
この場合において、インクジェット記録材料は、ラベルとしてまたは粘着ポスターとして使用できる。
【００１３】
ａ）別の層が金属層（３）とインク吸収層（４）との間に配置されていない、および／またはｂ）別の層がインク吸収層（４）の上に配置されていない、および／またはｃ）別の層が接着剤（２）と金属層（３）との間に配置されていないインクジェット記録材料が、本発明においては好ましい。
好ましくはコート紙または非コート紙であるシート状基材（１）と接着層（２）との間に別の層が配置されていないインクジェット記録材料が、本発明においてはさらに好ましい。
【００１４】
本発明によると、金属層（３）は接着剤（２）を使用して基材（１）の正面に付与される。対応して、接着層（２）は基材（１）と金属層（３）との間に形成される。このように、接着層（２）は基材（１）の正面に付与されている。金属層（３）は前記接着層（２）の上に配置される。
金属層（３）および／またはインク吸収層（４）がシート状基材（１）の全範囲にわたって配置される、本発明のインクジェット記録材料が、さらに好ましい。また、金属層（３）が基材（１）の一部のみに付与され、かつインク吸収層（４）が全範囲にわたって付与されることが可能である。
少なくとも、コート紙または非コート紙である、正面および正面の反対側の背面を有するシート状基材（１）、ポリウレタン接着剤（２）を使用して基材（１）の正面に付与されたアルミニウム層（３）、およびアルミニウム層（３）の上に付与されたインク吸収層（４）を含む、金属的外観を有するインクジェット記録材料が、本発明においては特に好ましい。
【００１５】
シート状基材（１）がコート紙または非コート紙であり、接着剤（２）がポリウレタン接着剤であり、金属層（３）が１５〜３０μｍの厚さを有するアルミニウム層であり、インク吸収層（４）が１０〜３５ｇ／ｍ2の範囲の乾燥質量を有し、インク吸収層（４）中のバインダーがポリビニルアルコールであり、ポリビニルアルコールが５０ｍｏｌ％超の加水分解度および少なくとも５００の重合度を有し、インク吸収層（４）が、バインダーとして使用されるポリビニルアルコールに対して０．００１〜０．１のホウ酸またはボレートの質量比率を有し、インク吸収層（４）が透明であるかまたは８０％以下のＩＳＯ２４７１の不透明度を有するインクジェット記録材料が、本発明においては特に好ましい。
【００１６】
シート状基材（１）がコート紙または非コート紙であり、金属層（３）が０．０５〜０．１５ｇ／ｍ2の被覆質量を有するアルミニウム層であり、インク吸収層（４）が１０〜３５ｇ／ｍ2の範囲の乾燥質量を有し、インク吸収層（４）中のバインダーがポリビニルアルコールであり、ポリビニルアルコールが５０ｍｏｌ％超の加水分解度および少なくとも５００の重合度を有し、インク吸収層（４）が、バインダーとして使用されるポリビニルアルコールに対して０．００１〜０．１のホウ酸またはボレートの質量比率を有し、インク吸収層（４）が透明であるかまたは８０％以下のＩＳＯ２４７１の不透明度を有するインクジェット記録材料が、本発明においては特に好ましい。
のちに使用するため、インクジェット記録材料は、例えば特定の用途に適合するシートまたはロールなどの、適切な様式の大きさに切断されてもよい。本発明によれば、判に切断されたシートまたはロールもまた、インクジェット記録材料として見なされる。
本発明のさらなる態様は、インクジェットプリンタで、好ましくはラベル、写真、ポスター、書籍、フォトブック、展示物、競技札もしくは収集札、入場券、身分証明書、タグ、または包装材料を印刷するための、本発明のインクジェット記録材料の使用に関する。
各場合において好ましく詳述された構成および組合せを含む、本発明のインクジェット記録材料について上述している本発明の全ての構成および組合せは、制限なく、適切な場合には類似のやり方で、本発明の使用に適用できる。
【００１７】
本発明のさらなる態様は、インクジェット記録材料を製造する、好ましくは本発明のインクジェット記録材料を製造する方法であって、以下のステップ：
金属層（３）、剥離層、およびキャリア層から構成される多層複合体を製造または用意するステップ、
正面および正面の反対側の背面を有するシート状基材（１）を製造または用意するステップ、
製造もしくは用意されたシート状基材（１）の正面、および／または多層複合体の金属層（３）を接着剤（２）で被覆するステップ、
接着剤（２）がシート状基材（１）の正面と金属層（３）との間に配置されるように、接着剤（２）で被覆されていてもよい製造または用意されたシート状基材（１）上に、接着剤（２）で被覆されていてもよい多層複合体を積層するステップ、
接着層（２）にするために、接着剤（２）を部分的または完全に乾燥または硬化するステップ、
キャリア層および剥離層を除去するステップ、
金属層（３）をコロナ処理するステップ、
インク吸収層（４）を製造するための被覆組成物を製造または用意するステップ、
製造または用意された被覆組成物を金属層（３）に塗布するステップ、
インク吸収層（４）を形成するために、塗布された被覆組成物を乾燥するステップ
を含む方法に関する。
【００１８】
本発明のさらなる態様は、インクジェット記録材料を製造する、好ましくは本発明のインクジェット記録材料を製造する代替方法であって、以下のステップ：
正面および正面の反対側の背面を有するシート状基材（１）を製造または用意するステップ、
製造または用意されたシート状基材（１）の正面を物理気相成長により金属層（３）で被覆するステップ、
インク吸収層（４）を製造するための被覆組成物を製造または用意するステップ、
製造または用意された被覆組成物を金属層（３）に塗布するステップ、
インク吸収層（４）を形成するために、塗布された被覆組成物を乾燥するステップ
を含む代替方法に関する。
【００１９】
本発明の文脈では、物理気相成長（物理蒸着、略してＰＶＤ）は、物理的方法を用いて、金属を気相に転化し、その後、基材（１）を被覆するように誘導し、金属が凝縮し金属層（３）を形成する方法を意味すると理解される。
シート状基材（１）がコート紙または非コート紙である方法が、本発明においては好ましい。
【００２０】
金属層（３）が、アルミニウム層、銅層、金層、または銀層であり、ここで、金属層（３）が好ましくはアルミニウム層である、本発明の方法がさらに好ましい。
被覆組成物が、カーテンコーター法、ローラー転写法、または凹版印刷法を用いて塗布される、本発明の手法がさらに好ましい。凹版印刷法を用いて被覆組成物を塗布することが、本発明においては好ましい。凹版印刷法では、被覆組成物は、パターンでエッチングされた鋼製ロールを塗布される。続いて、コロナ処理にかけた金属層（３）を備え付けたシート状基材（２）を、ローラーによりこの鋼製ロールに逆らって押しつけ、被覆組成物を転写する。鋼製ロールからのパターンが消失し、均一な塗布となるように、異なる速度のローラーにより被覆組成物を塗り付ける。
【００２１】
被覆組成物が塗布された後、および被覆組成物が乾燥される前に、余分な材料をブレードでそぎ落とす、本発明の方法がさらに好ましい。
多層複合体のキャリア層がポリエステルキャリアである、本発明の方法がさらに好ましい。
各場合において好ましく詳述された構成および組合せを含む、本発明のインクジェット記録材料について上述している本発明の全ての構成および組合せは、類似の方式に適合しているならば、制限なく本発明の方法に適用できる。
【００２２】
本発明の文脈では、好ましくは、上記の好ましくと明示された態様の１つを超えて、同時に実施し、添付の特許請求の範囲から明らかである、このような態様の組合せおよび対応する特徴が特に好ましくは。
本発明は実施例および図によってこの後詳細に記載される。
【図面の簡単な説明】
【００２３】
【図１】金属的外観を有する、発明のインクジェット記録材料（１０）の層構造の概略図である。金属層（３）は、この場合においてはコート紙であるシート状基材（１）の正面に、ポリウレタン接着剤（２）を使用することにより付与されている。ここで記載される実施形態では、金属層（３）はアルミニウム層である。本文脈におけるアルミニウム層は、約２０ｎｍの厚さを有する。インク吸収層（４）は、前記金属層（３）の上に配置される。インク吸収層は、バインダーとしてのポリビニルアルコール（加水分解度９５ｍｏｌ％、重合度８００）、顔料としてのベーマイト、およびＨ3ＢＯ3を含む。
【図２】図１に示すような、発明のインクジェット記録材料（１０）の層構造の概略図である。しかしながら、図２に示す本発明のインクジェット記録材料（１０）は、さらにシート状基材（１）の背面上の接着層（５）、および接着層（５）の上に配置される剥離紙を含む。接着層はポリアクリル樹脂接着剤であり、剥離紙は、ポリアクリル樹脂接着剤について抗接着性にされているシリコーンコート紙である。
【図３】金属的外観を有する、発明のインクジェット記録材料（１０）の層構造の概略図である。金属層（３）は、本文脈においてはコート紙であるシート状基材（１）の正面に、物理気相成長を用いて付与されている。ここで記載される実施形態では、金属層（３）はアルミニウム層である。本文脈におけるアルミニウム層は、０．９ｇ／ｍ2の被覆質量を有する。インク吸収層（４）は、前記金属層（３）の上に配置される。インク吸収層は、バインダーとしてのポリビニルアルコール（加水分解度９５ｍｏｌ％、重合度８００）、顔料としてのベーマイト、およびＨ3ＢＯ3を含む。
【発明を実施するための形態】
【００２４】
金属的外観を有する、発明のインクジェット記録材料の製造
第１のステップでは、７０ｇ／ｍ2の紙を水性ポリウレタン接着剤で被覆する。続いて、ポリウレタン接着剤コート紙を、アルミニウム層とＢＯＰＰ（二軸延伸ポリプロピレン）フィルムとの間に配置される、アルミニウム層を残留物なしで除去可能にする剥離層を備える、片面アルミニウム金属化（層の厚さ２０ｎｍ）ＢＯＰＰフィルムのアルミニウム層上に積層する。分離層という用語は、剥離層の同義語としての使用を見つけることもできる。
続いて、ポリウレタン接着剤を乾燥し、ＢＯＰＰフィルムを剥離層に沿って除去する。
【００２５】
紙、ポリウレタン接着層、およびアルミニウム層からなる、結果として生じる三層複合体を２０ｇ／ｍ2（乾燥）付与するため、凹版印刷法を用いて被覆組成物で被覆し、余分な材料をブレードでそぎ落とす。
【００２６】
被覆組成物は、ＤＥ６９４０２１２１Ｔ２の実施例１に記載されている被覆組成物である。
【００２７】
インク吸収層（４）、または金属的外観を有する、発明のインクジェット記録材料とするために、塗布された被覆組成物を乾燥する。
【００２８】
製造したインクジェット記録材料は、インクジェット印刷による非常に良好な印刷適性で注目に値し、満足な金属的外観を有する。
用語の一覧
（１）シート状基材
（２）接着剤
（３）金属層
（４）インク吸収層
（５）裏付け接着層
（６）分離紙（剥離紙）
【図１】
2019107883.tif 000003
【図２】
2019107883.tif 000004
【図３】
2019107883.tif 000005
【外国語明細書】
2019107883000001.pdf